(57)【要約】【課題】本発明は、耐衝撃性に優れており、反り、及び合板表面の外観欠点の意匠層表面からの視認が抑制された、意匠性に優れた化粧材を提供する。【解決手段】少なくとも上から順に第１層及び第２層を有する合板の、前記第１層の上に意匠層を有する化粧材であって、（１）前記第１層及び前記第２層は木質材であり、（２）前記第１層の厚みは１．０ｍｍ未満であり、（３）前記第２層の比重は、前記第１層の比重より大きく、（４）前記意匠層は、総厚みが０．２ｍｍ以上０．７ｍｍ以下の合成樹脂製化粧シートである、ことを特徴とする化粧材。【選択図】なし【特許請求の範囲】
【請求項１】
少なくとも上から順に第１層及び第２層を有する合板の、前記第１層の上に意匠層を有する化粧材であって、
（１）前記第１層及び前記第２層は木質材であり、
（２）前記第１層の厚みは１．０ｍｍ未満であり、
（３）前記第２層の比重は、前記第１層の比重より大きく、
（４）前記意匠層は、総厚みが０．２ｍｍ以上０．７ｍｍ以下の合成樹脂製化粧シートである、
ことを特徴とする化粧材。
【請求項２】
前記合成樹脂製化粧シートの厚みは０．３ｍｍ以上０．６ｍｍ以下である、請求項１に記載の化粧材。
【請求項３】
前記合成樹脂製化粧シートは、前記合板側に合成樹脂製バッカー層を有する、請求項１に記載の化粧材。
【請求項４】
前記合成樹脂製バッカー層は、マルテンス硬さが５０〜３００Ｎ／ｍｍ２である、請求項３に記載の化粧材。
【請求項５】
前記合成樹脂製化粧シートは、最表層が電離放射線硬化型樹脂層である、請求項１に記載の化粧材。
【請求項６】
前記合成樹脂製化粧シートは、前記電離放射線硬化型樹脂層が電子線硬化型樹脂層である、請求項５に記載の化粧材。
【請求項７】
前記第１層はポプラ単板であり、前記第２層はユーカリ単板である、請求項１に記載の化粧材。
【請求項８】
前記第１層は中国産ポプラ単板である、請求項１に記載の化粧材。
【請求項９】
前記第１層は、広葉樹単板である、請求項１に記載の化粧材。
【請求項１０】
前記第１層の比重は０．５０未満であり、前記第２層の比重は０．５０以上である、請求項１に記載の化粧材。
【請求項１１】
前記第１層の厚みは０．６ｍｍ以上０．８ｍｍ以下である、請求項１に記載の化粧材。
【請求項１２】
前記第２層は、前記第１層の側の表面の少なくとも一部に節を有しており、前記第１層の節は、前記第２層の節より少ない、請求項１に記載の化粧材。
【請求項１３】
前記合板の層数は、５層又は７層である、請求項１に記載の化粧材。
【請求項１４】
床用化粧材である、請求項１に記載の化粧材。 
【発明の詳細な説明】
【技術分野】
【０００１】
本発明は、化粧材に関する。
【背景技術】
【０００２】
従来、床用化粧材等の化粧材の木質基材として、ＨＤＦ等の木質層や、ラワン材が積層されたラワン合板が用いられている。なお、合板とは、ロータリーレース、スライサー等により切削した単板（たんばん）と呼ばれる木材の薄板を用い、当該単板の繊維方向を互いにほぼ直角にして、複数枚の単板を接着して積層させた木質板である。
【０００３】
ラワン材は、資源の枯渇の問題により、伐採が制限されている。そのため、ラワン材の市場での流通量が激減しており、木質基材として、できるだけラワン材以外の合板（脱ラワン材）を用いて、ラワン材の使用量を抑制することが検討されており、このような合板として、針葉樹合板や早生樹を用いた合板が用いられている。
【０００４】
しかしながら、脱ラワン材は硬度が十分でないため耐衝撃性が劣り、且つ、脱ラワン材を用いた合板の表面の外観欠点が、当該合板の表面へ意匠層を積層した化粧材において、外観欠点が視認されるという問題がある。
【０００５】
上述の問題を解消した合板として、脱ラワン材の表面に、硬度があり、且つ表面が平滑な木質基材（ＭＤＦ、ＨＤＦ等）を貼り合わせた合板を床材に用いることが提案されている（例えば、特許文献１及び２参照）。
【０００６】
しかしながら、ＭＤＦやＨＤＦは脱ラワン材と比較して寸法変化率が大きいことにより、これらの合板を用いた化粧材は、反りが発生するという問題がある。
【０００７】
また、表面が平滑な木質基材を貼り合わせる代わりに、化粧シートの裏面に硬質樹脂層を設けて厚膜状にした化粧シートを用いた床用化粧材が提案されている（例えば、特許文献３参照）。
【０００８】
特許文献３に記載の床用化粧材は、耐衝撃性の向上及び反りの抑制については検討の余地がある。より十分な耐衝撃性を付与するためには、化粧シートの厚みを厚くする必要があり、温度が変化した際に発生する化粧シートと木質合板との線膨張差による収縮応力で、化粧材に反りが発生したり、化粧シートと木質合板との間に負荷が発生し、場合によっては木質合板の一部が割れて、化粧材の表面に外観欠点が視認されたりして、意匠性が低下することがある。
【０００９】
従って、耐衝撃性に優れており、反り、及び合板表面の外観欠点の意匠層表面からの視認が抑制された、意匠性に優れた化粧材の開発が望まれている。
【先行技術文献】
【特許文献】
【００１０】
【特許文献１】特開２００４−１０７９０５号公報
【特許文献２】特開２０１２−２１４９８１号公報
【特許文献３】特開２０１３−０８３１４２号公報
【発明の概要】
【発明が解決しようとする課題】
【００１１】
本発明は、耐衝撃性に優れており、反り、及び合板表面の外観欠点の意匠層表面からの視認が抑制された、意匠性に優れた化粧材を提供することを目的とする。
【課題を解決するための手段】
【００１２】
本発明者等は、鋭意研究を重ねた結果、少なくとも上から順に第１層及び第２層を有する合板の第１層上に意匠層を有する化粧材において、第１層及び第２層が木質材であり、第１層の厚みは１．０ｍｍ未満であり、第２層の比重は、第１層の比重より大きく、上記意匠層が、厚みが０．２以上０．７ｍｍ以下の合成樹脂製化粧シートである構成とすることで、上記目的を達成できることを見出し、本発明を完成するに至った。
【００１３】
即ち、本発明は、下記の化粧材に関する。
１．少なくとも上から順に第１層及び第２層を有する合板の、前記第１層の上に意匠層を有する化粧材であって、
（１）前記第１層及び前記第２層は木質材であり、
（２）前記第１層の厚みは１．０ｍｍ未満であり、
（３）前記第２層の比重は、前記第１層の比重より大きく、
（４）前記意匠層は、総厚みが０．２以上０．７ｍｍ以下の合成樹脂製化粧シートである、
ことを特徴とする化粧材。
２．前記合成樹脂製化粧シートの厚みは０．３ｍｍ以上０．６ｍｍ以下である、項１に記載の化粧材。
３．前記合成樹脂製化粧シートは、前記合板側に合成樹脂製バッカー層を有する、項１に記載の化粧材。
４．前記合成樹脂製バッカー層は、マルテンス硬さが５０〜３００Ｎ／ｍｍ２である、項３に記載の化粧材。
５．前記合成樹脂製化粧シートは、最表層が電離放射線硬化型樹脂層である、項１に記載の化粧材。
６．前記合成樹脂製化粧シートは、前記電離放射線硬化型樹脂層が電子線硬化型樹脂層である、項５に記載の化粧材。
７．前記第１層はポプラ単板であり、前記第２層はユーカリ単板である、項１に記載の化粧材。
８．前記第１層は中国産ポプラ単板である、項１に記載の化粧材。
９．前記第１層は、広葉樹単板である、項１に記載の化粧材。
１０．前記第１層の比重は０．５０未満であり、前記第２層の比重は０．５０以上である、項１に記載の化粧材。
１１．前記第１層の厚みは０．６ｍｍ以上０．８ｍｍ以下である、項１に記載の化粧材。１２．前記第２層は、前記第１層の側の表面の少なくとも一部に節を有しており、前記第１層の節は、前記第２層の節より少ない、項１に記載の化粧材。
１３．前記合板の層数は、５層又は７層である、項１に記載の化粧材。
１４．床用化粧材である、項１に記載の化粧材。
【発明の効果】
【００１４】
本発明の化粧材は、耐衝撃性に優れており、反り、及び合板表面の外観欠点の意匠層表面からの視認が抑制されており、意匠性に優れている。
【図面の簡単な説明】
【００１５】
【図１】本発明の化粧材を構成する合板の層構成の一例を示す模式図である。
【図２】本発明の化粧材を構成する合板の層構成の一例を示す模式図である。
【図３】本発明の化粧材の一例を示す２面図である。
【図４】本発明の化粧材を構成する合成樹脂製化粧シートの一例を示す模式図である。
【図５】マルテンス硬さの測定に用いるダイヤモンド圧子（ａ）、押し込み操作の模式図（ｂ）及び押し込み荷重と変位の一例（ｃ）を示す図である。
【図６】耐衝撃試験評価における凹み量の測定方法の一例を示す模式図である。
【図７】反り量評価における反り量ｄの一例を示す模式図である。
【図８】外観評価における第１層の凝集割れの一例を示す模式図である。
【図９】比重の測定方法の一例を示す模式図である。（ａ）は合板を一定の大きさに切り出した図、（ｂ）は測定対象である層の厚みを薄くした図である。
【図１０】比重の測定方法の一例を示す模式図である。（ａ）は合板を一定の大きさに切り出した図、（ｂ）は測定対象である層の上に積層されている層を表面から厚み方向に削って全て除去した図、（ｃ）は測定対象である層の厚みを薄くした図である。
【発明を実施するための形態】
【００１６】
以下、本発明の化粧材について詳細に説明する。なお、本発明の化粧材は、意匠層の最上層（例えば、表面保護層が形成される場合は表面保護層）がいわゆる「おもて面」（施工後に視認される面）である。よって、本明細書では、化粧材の意匠層の最上層（表面保護層等）が存在する方向を「上」と称し、その反対側を「裏」又は「下」と称する。また、本発明の化粧材を構成する合板は、合板の第１層側の面がいわゆる「おもて面」であり、意匠層と積層される側の面である。よって、本明細書では、合板の第１層側の面の方向を「上」と称し、その反対側を「裏」又は「下」と称する。
【００１７】
１．化粧材
本発明の化粧材は、少なくとも上から順に第１層及び第２層を有する合板の、前記第１層の上に意匠層を有する化粧材であって、（１）前記第１層及び前記第２層は木質材であり、（２）前記第１層の厚みは１．０ｍｍ未満であり、（３）前記第２層の比重は、前記第１層の比重より大きく、（４）前記意匠層は、総厚みが０．２以上０．７ｍｍ以下の合成樹脂製化粧シートであることを特徴とする。
【００１８】
上記特徴を有する本発明の化粧材は、当該化粧材を構成する合板が、少なくとも上から順に第１層及び第２層を有しており、第１層及び第２層が木質材であり、第２層の比重が、前記第１層の比重より大きいことにより、第２層の硬さが第１層の硬さより硬い。このため、合板の第１層側から衝撃が加えられた際に、第１層の厚みが１．０ｍｍ未満であることにより、第１層に加わる衝撃を第１層よりも比重の高い第２層でも受け止めることにより最終的に合板としての凹み量が抑制される。このため、当該合板の第１層上に意匠層を有する本発明の化粧材は、意匠層が合成樹脂製化粧シートであることとあいまって、優れた耐衝撃性を示すことができる。
【００１９】
また、本発明の化粧材は、耐衝撃性に優れるため、合成樹脂製化粧シートと積層して化粧材とする際に、例えば、１ｍｍ以上といった厚みが厚いバッカー層を有する化粧シートを用いる必要がなく、合成樹脂製化粧シートと合板との線膨張差による収縮応力により発生する反りや割れが抑制されており、化粧材の表面への映出が抑制されるので、意匠性に優れている。
【００２０】
なお、本明細書において、「合板」とは、ロータリーレース、スライサー等により切削した単板（たんばん）を用い、当該単板の繊維方向を互いにほぼ直角にして、複数枚の単板を接着して積層させた木質板を意味する。なお上記単板は、３枚以上の奇数枚を木目が互いに直交するように積層されていることがより好ましい。
【００２１】
また、本明細書における「比重」は、以下の測定方法によって測定される値である。すなわち、合板を一定の大きさ、例えば１０×１０ｃｍの大きさに切り出す（図９（ａ））。このときの合板の表面積をＳ（ｃｍ２）とする。上述の１０×１０ｃｍの場合であれば、Ｓは１００ｃｍ２となる。切り出した合板を、乾燥器中で１０３±２℃の温度条件下で７２時間放置して乾燥させる。次いで、比重を測定する測定対象である層が、最表層に位置する場合（例えば、第１層）、乾燥後の合板の重量ｍ０（ｇ）及び厚みｈ０（ｃｍ）を測定する。次いで、測定対象である層（第１層）を表面から厚み方向に削って測定対象である層の一部を除去し、測定対象である層の厚みを薄くする（図９（ｂ））。測定対象である層の一部を除去後の合板の重量ｍ１（ｇ）及び厚みｈ１（ｃｍ）を測定する。上記測定値から、以下の式に基づいて測定対象である層の比重Ｇを測定する。
G＝[m0(g)−m1(g)]／[(h0(cm)−h1(cm)）×S(cm2)］        （式）
【００２２】
なお、測定対象である層が合板の最表層に位置しない場合（例えば、図１０（ａ）の第２層２２）、測定対象である層の最表層側に積層されている層（例えば、第１層）を表面から厚み方向に削って全て除去し、測定対象である層を最表層として（図１０（ｂ））、上述の測定方法により測定対象である層の一部を除去し、測定対象である層の厚みを薄くして（図１０（ｃ））、比重を測定すればよい。
【００２３】
また、比重を測定する際は、合板を任意に３つ切り出して上述の方法によりそれぞれの比重Ｇを算出し、その３つの平均値を比重の測定値とする。
【００２４】
［合板］
本発明の化粧材を構成する合板は、少なくとも上から順に第１層及び第２層を有する。本発明の化粧材において、第１層及び第２層は木質材である。以下、各層について説明する。
【００２５】
（第１層）
第１層としては、後述するように、第２層の比重が第１層の比重よりも大きければその樹種は限定されない。第１層としては、広葉樹単板が好ましい。第１層としては、具体的には、早生樹であるポプラ単板、ユーカリ単板、ファルカタ単板等が挙げられる。これらの中でも、低比重の中でも比較的比重が高く、表面の平滑性に優れ、節が少ない点で、ポプラ単板がより好ましい。また、ポプラ単板としては、中国産ポプラを用いたポプラ単板を好適に用いることができる。
【００２６】
なお、本明細書において、「ポプラ」とは、ヤナギ科に代表されるセイヨウハコヤナギやアメリカクロヤマナラシ、ヨーロッパクロヤマナラシ等を意味しており、それらの育成種や種間雑種も含まれる。また、モクレン科のイエローポプラと称されるアメリカンホワイトウッド等も含まれる。
【００２７】
また、本明細書において「中国産ポプラ」とは、イタリーポプラまたは暖帯系ポプラと称されていることが多く、中国国内で育種・育林されている早生樹ポプラを意味する。
【００２８】
第１層の比重は、後述する第２層の比重より小さければ特に限定されない。第１層の比重は０．５０未満が好ましく、０．４０以上０．４７以下がより好ましい。上述の範囲の比重であることにより、本発明の化粧材が、より一層優れた耐衝撃性を示す。
【００２９】
第１層の厚みは１．０ｍｍ未満である。第１層の厚みが１．０ｍｍ以上であると、合板の第１層側から加えられた衝撃の大半を第１層が受け止めることとなり、第１層の凹み量が多くなることで、当該凹みにより外観が低下する。第１層の厚みは、０．９ｍｍ以下が好ましく、０．８ｍｍ以下がより好ましい。また、第１層の厚みは、０．３ｍｍ以上が好ましく、０．４ｍｍ以上がより好ましく、０．５ｍｍ以上が更に好ましく、０．６ｍｍ以上が特に好ましい。第１層の厚みが上記範囲であると、第２層の節や木目や割れ、欠け等の軽微な凹凸が化粧材の表面から視認されることを一層抑制する。
【００３０】
第１層は、表面に節を有しないことが好ましい。第１層が表面に節を有しないことにより、合板の表面の平滑性がより一層向上する。また、第１層は、表面に節を有する場合であっても、第２層の節よりも少ないことが好ましい。
【００３１】
（第２層）
第２層としては、比重が第１層の比重よりも大きければその樹種は限定されない。第２層としては、比較的高比重である点で、ユーカリ単板が好ましい。
【００３２】
第２層の比重は、第１層の比重より大きい。第２層の比重は０．５０以上が好ましく、０．５５以上がより好ましい。上述の範囲の比重であることにより、本発明の化粧材が、より一層耐優れた耐衝撃性を示す。
【００３３】
第２層の厚みは１．０ｍｍ以上が好ましく、１．３ｍｍ以上が好ましい。第２層の厚みの下限が上記範囲であると、本発明の化粧材が、より一層耐優れた耐衝撃性を示す。
【００３４】
第２層は、表面の少なくとも一部に節を有していてもよい。合板は、上記第１層を有するので、第２層が表面の少なくとも一部に節を有する場合であっても、合板の表面に映出することが抑制され、化粧材の表面への映出も抑制される。
【００３５】
合板の層構成は、少なくとも第１層及び第２層を有しており、厚木を薄く削った薄板である単板を何枚か貼り合わせていれば特に限定されない。上記合板においては、上記単板は、奇数枚を木目が互いに直交するように貼り合わされていることがより好ましい。
【００３６】
合板は、少なくとも上から順に第１層及び第２層を有していれば、他の木質層を有する層構成であってもよい。このような層構成としては、第１層を最表面として、当該第１層の下に第２層が積層され、その下に他の木質層が積層されて、奇数の木質層を有する層構成が挙げられる。このような層構成としては、例えば、図１の合板１のように、上から順に第１層１１／第２層１２／第３層１３／第４層１４／第５層１５を有する合板、図２の合板２のように、上から順に第１層２１／第２層２２／第３層２３／第４層２４／第５層２５／第６層２６／第７層２７を有する合板が挙げられる。合板の木質層の数は、５層又は７層に限られず、何層であってもよいが、３〜９層が好ましく、５〜７層がより好ましい。また、合板及び化粧材の反りをより一層抑制することができる点で、上記合板の木質層の数は奇数であることが好ましい。
【００３７】
上記図１の合板１において、所謂フェイスと称される表面の第１層１１と所謂バックと称される裏面の第５層１５として同じ樹種の単板を用い、第２層１２から第４層１４として同じ樹種の単板を用いてもよいが、第１層１１、第３層１３、及び第５層１５として、同じ樹種の単板を用いることが好ましい。また、第２層１２及び第４層１４は、同じ樹種の単板を用いることが好ましい。このような図１の合板の具体的な層構成としては、上から順に、ポプラ単板／ユーカリ単板／ポプラ単板／ユーカリ単板／ポプラ単板を有する層構成が挙げられる。
【００３８】
上記図２の合板２において、所謂フェイスと称される表面の第１層２１と所謂バックと称される裏面の第７層２７として同じ樹種の単板を用い、第２層２２から第６層２６として同じ樹種の単板を用いてもよいが、第１層２１、第３層２３、第５層２５、及び第７層２７として、同じ樹種の単板を用いることが好ましい。また、第２層２２、第４層２４及び第６層２６は、同じ樹種の単板を用いることが好ましい。このような図２の合板の具体的な層構成としては、上から順に、ポプラ単板／ユーカリ単板／ポプラ単板／ユーカリ単板／ポプラ単板／ユーカリ単板／ポプラ単板を有する層構成が挙げられる。
【００３９】
［意匠層］
本発明の化粧材は、上記合板の第１層上に意匠層を有している。すなわち、本発明の化粧材は、第１層の、第２層が積層される側とは反対側の面に、意匠層が積層されている。以下、意匠層について説明する。
【００４０】
本発明の化粧材において、意匠層は、合成樹脂製化粧シートである。本明細書において、合成樹脂製化粧シートは、化粧シートを構成する殆どの層が合成樹脂により構成されている化粧シートであり、後述するように、表面保護層等の一部の層に合成樹脂以外の無機充填剤、有機物等の添加剤を含んでいてもよい。
【００４１】
意匠層の総厚みは、０．２ｍｍ以上である。意匠層の総厚みが０．２ｍｍ未満であると、化粧材が耐衝撃性に劣る。意匠層の総厚みは、０．３ｍｍ以上が好ましく、０．４ｍｍ以上がより好ましい。また、意匠層の総厚みは、０．７ｍｍ以下である。意匠層の総厚みが０．７ｍｍを超えると、化粧材に反りが生じる。意匠層の総厚みは、０．６ｍｍ以下が好ましい。
【００４２】
上記意匠層は、合成樹脂製化粧シートである。意匠層として合成樹脂製化粧シートを用いることにより、本発明の化粧材が優れた耐衝撃性を示すことができ、耐候性、耐水性にも優れる。以下、合成樹脂製化粧シートの構成について、具体的に説明する。
【００４３】
合成樹脂製化粧シートの構成は特に限定されず、例えば、基材シート、絵柄層（ベタインキ層・柄インキ層）、透明性接着剤層、透明性樹脂層及び表面保護層を順に有するものが好ましい。また基材シート、絵柄層（ベタインキ層・柄インキ層）、及び表面保護層を順に有するものも用いることができる。更に、図４（ａ）の合成樹脂製化粧シート６（ａ）、及び図４（ｂ）の合成樹脂製化粧シート６（ｂ）のように、合成樹脂製バッカー層６１１上に基材シート６１２、絵柄層（ベタインキ層・柄インキ層）６１３、透明性接着剤層（図示せず）、透明性樹脂層６１４及び表面保護層６１５を順に有するものも好ましい。以下、この意匠層を例示的に説明する。なお、合成樹脂製バッカー層とは、意匠層の裏面に積層され、木質基材などの表面凹凸の影響を緩和するとともに意匠層に耐衝撃性能を付与する合成樹脂製の層である。
【００４４】
（基材シート）
基材シートとしては、ポリオレフィン、ポリエステル、ポリアクリル、ポリアミド、ポリウレタン、ポリスチレン等の合成樹脂製シート、の１種又は２種以上の積層体が挙げられる。
【００４５】
基材シートの厚みは、２０〜３００μｍ程度が好ましい。基材シートは、必要に応じて着色されていてもよい。また、表面にコロナ放電処理、プラズマ処理、オゾン処理等の表面処理が施されていてもよいし、隣接する層との密着性を高めるための下地塗料であるプライマーが塗布されていてもよい。
【００４６】
（絵柄層）
絵柄層は、柄インキ層及び／又はベタインキ層から構成される。絵柄層は、グラビア印刷、オフセット印刷、シルクスクリーン印刷等の印刷法により形成できる。柄インキ層の模様は、例えば、木目模様、石目模様、布目模様、皮紋模様、幾何学模様、文字、記号、線画、各種抽象模様等が挙げられる。ベタインキ層は、着色インキのベタ印刷により得られる。絵柄層は、柄インキ層及びベタインキ層の片方又は両方から構成される。
【００４７】
絵柄層に用いるインキとしては、ビヒクルとして、塩素化ポリエチレン、塩素化ポリプロピレン等の塩素化ポリオレフィン、ポリエステル、イソシアネートとポリオールからなるポリウレタン、ポリアクリル、ポリ酢酸ビニル、ポリ塩化ビニル、塩化ビニル−酢酸ビニル共重合体、セルロース系樹脂、ポリアミド系樹脂等を１種又は２種以上混合して用い、これに顔料、溶剤、各種補助剤等を加えてインキ化したものが使用できる。この中でも、環境問題、被印刷面との密着性等の観点より、ポリエステル、イソシアネートとポリオールからなるポリウレタン、ポリアクリル、ポリアミド系樹脂等の１種又は２種以上の混合物が好ましい。
【００４８】
（透明性接着剤層）
透明性接着剤層は、必要に応じて、絵柄層と透明性樹脂層との間に設けられる。透明性接着剤層は、例えば、２液硬化型ウレタン樹脂等の公知のドライラミネーション用接着剤を塗布・乾燥させることにより得られる。
【００４９】
透明性接着剤層は、乾燥後の厚みが０．１〜３０μｍ程度が好ましく、１〜５μｍ程度がより好ましい。
【００５０】
（透明性樹脂層）
透明性樹脂層は、透明性の樹脂層であれば特に限定されず、例えば、透明性の熱可塑性樹脂により好適に形成できる。
【００５１】
具体的には、軟質、半硬質又は硬質ポリ塩化ビニル、ポリエチレンテレフタレート、ポリブチレンテレフタレート、ポリアミド、ポリエチレン、ポリプロピレン、エチレン−酢酸ビニル共重合体、エチレン−アクリル酸共重合体、エチレン−アクリル酸エステル共重合体、アイオノマー、アクリル酸エステル、メタアクリル酸エステル等の合成樹脂が挙げられる。上記の中でも、ポリプロピレン等のポリオレフィン系樹脂が好ましい。
【００５２】
透明性樹脂層は、着色されていてもよい。この場合は、熱可塑性樹脂に着色剤を添加すればよい。着色剤としては、絵柄層で用いる顔料又は染料が使用できる。
【００５３】
透明性樹脂層には、充填剤、艶消し剤、発泡剤、難燃剤、滑剤、帯電防止剤、酸化防止剤、紫外線吸収剤、光安定化剤、ラジカル捕捉剤、軟質成分（例えば、ゴム）等の各種の添加剤を含めてもよい。
【００５４】
（表面保護層）
表面保護層（透明性表面保護層）は、意匠層に要求される耐擦傷性、耐摩耗性、耐水性、耐汚染性等の表面物性を付与するために設けられる。この表面保護層を形成する樹脂としては、熱硬化型樹脂又は電離放射線硬化型樹脂等の硬化型樹脂の少なくとも１種を含むことが好ましい。特に、電離放射線硬化型樹脂は高い表面硬度、生産性等の観点から好ましい。更に、耐候性をより一層向上させることができる観点から、電子線硬化型樹脂が最も好ましい。
【００５５】
熱硬化型樹脂としては、例えば、不飽和ポリエステル樹脂、ポリウレタン樹脂（２液硬化型ポリウレタンも含む）、エポキシ樹脂、アミノアルキッド樹脂、フェノール樹脂、尿素樹脂、ジアリルフタレート樹脂、メラミン樹脂、グアナミン樹脂、メラミン−尿素共縮合樹脂、珪素樹脂、ポリシロキサン樹脂等が挙げられる。
【００５６】
上記樹脂には、架橋剤、重合開始剤等の硬化剤、重合促進剤を添加することができる。例えば、硬化剤としてはイソシアネート、有機スルホン酸塩等が不飽和ポリエステル樹脂やポリウレタン樹脂等に添加でき、有機アミン等がエポキシ樹脂に添加でき、メチルエチルケトンパーオキサイド等の過酸化物、アゾイソブチルニトリル等のラジカル開始剤が不飽和ポリエステル樹脂に添加できる。
【００５７】
熱硬化型樹脂で表面保護層を形成する方法としては、例えば、熱硬化型樹脂の溶液をロールコート法、グラビアコート法等の塗布法で塗布し、乾燥・硬化させる方法が挙げられる。溶液の塗布量としては、固形分で概ね５〜５０μｍ、好ましくは５〜４０μｍ程度である。
【００５８】
電離放射線硬化型樹脂は、電離放射線の照射により架橋重合反応を生じ、３次元の高分子構造に変化する樹脂であれば限定されない。例えば、電離放射線の照射により架橋可能な重合性不飽和結合又はエポキシ基を分子中に有するプレポリマー、オリゴマー及びモノマーの１種以上が使用できる。例えば、ウレタンアクリレート、ポリエステルアクリレート、エポキシアクリレート等のアクリレート樹脂；シロキサン等のケイ素樹脂；ポリエステル樹脂；エポキシ樹脂などが挙げられる。
【００５９】
電離放射線としては、可視光線、紫外線（近紫外線、真空紫外線等）、Ｘ線、電子線、イオン線等があるが、この中でも、紫外線、電子線が好ましく、電子線がより好ましい。
【００６０】
紫外線源としては、超高圧水銀灯、高圧水銀灯、低圧水銀灯、カーボンアーク灯、ブラックライト蛍光灯、メタルハライドランプ灯の光源が使用できる。紫外線の波長としては、１９０〜３８０ｎｍ程度である。
【００６１】
電子線源としては、例えば、コッククロフトワルト型、バンデグラフト型、共振変圧器型、絶縁コア変圧器型、直線型、ダイナミトロン型、高周波型等の各種電子線加速器が使用できる。電子線のエネルギーとしては、１００〜１０００ｋｅＶ程度が好ましく、１００〜３００ｋｅＶ程度がより好ましい。電子線の照射量は、２〜１５Ｍｒａｄ程度が好ましい。
【００６２】
電離放射線硬化型樹脂は電子線を照射すれば十分に硬化するが、紫外線を照射して硬化させる場合には、光重合開始剤（増感剤）を添加することが好ましい。
【００６３】
ラジカル重合性不飽和基を有する樹脂系の場合の光重合開始剤は、例えば、アセトフェノン類、ベンゾフェノン類、チオキサントン類、ベンゾイン、ベンゾインメチルエーテル、ミヒラーベンゾイルベンゾエート、ミヒラーケトン、ジフェニルサルファイド、ジベンジルジサルファイド、ジエチルオキサイド、トリフェニルビイミダゾール、イソプロピル−Ｎ，Ｎ−ジメチルアミノベンゾエート等の少なくとも１種が使用できる。また、カチオン重合性官能基を有する樹脂系の場合は、例えば、芳香族ジアゾニウム塩、芳香族スルホニウム塩、メタロセン化合物、ベンゾインスルホン酸エステル、フリールオキシスルホキソニウムジアリルヨードシル塩等の少なくとも１種が使用できる。
【００６４】
光重合開始剤の添加量は特に限定されないが、一般に電離放射線硬化型樹脂１００質量部に対して０．１〜１０質量部程度である。
【００６５】
電離放射線硬化型樹脂で保護層を形成する方法としては、例えば、電離放射線硬化型樹脂の溶液をグラビアコート法、ロールコート法等の塗布法で塗布すればよい。溶液の塗布量としては、固形分として概ね５〜５０μｍ、好ましくは５〜４０μｍ程度である。
【００６６】
電離放射線硬化型樹脂から形成された表面保護層に、耐擦傷性、耐摩耗性をさらに付与する場合には、無機充填材を配合すればよい。無機充填材としては、例えば、粉末状の酸化アルミニウム、炭化珪素、二酸化珪素、チタン酸カルシウム、チタン酸バリウム、マグネシウムパイロボレート、酸化亜鉛、窒化珪素、酸化ジルコニウム、酸化クロム、酸化鉄、窒化硼素、ダイアモンド、金剛砂、ガラス繊維等が挙げられる。
【００６７】
無機充填材の添加量としては、電離放射線硬化型樹脂１００質量部に対して１〜８０質量部程度である。
【００６８】
（合成樹脂製バッカー層）
上記合成樹脂製化粧シートは、図４（ａ）及び図４（ｂ）に示すように、合成樹脂製化粧シート６（ａ）及び６（ｂ）の最下層、すなわち意匠層の合板側に合成樹脂製バッカー層６１１を有することが好ましい。合成樹脂製バッカー層を有することにより、本発明の化粧材の耐衝撃性がより一層向上する。
【００６９】
合成樹脂製バッカー層を構成する樹脂としては、例えば、ポリプロピレン、エチレン−ビニルアルコール共重合体、ポリメチレン、ポリメチルペンテン、ポリエチレンテレフタレート、耐熱性の高いポリアルキレンテレフタレート〔例えば、エチレングリコールの一部を１，４−シクロヘキサンジメタノールやジエチレングリコール等で置換したポリエチレンテレフタレートである、いわゆる商品名ＰＥＴ−Ｇ（イーストマンケミカルカンパニー製）〕、ポリブチレンテレフタレート、ポリエチレンナフタレート、ポリエチレンナフタレート−イソフタレート共重合体、ポリカーボネート、ポリアリレート、ポリイミド、ポリスチレン、ポリアミド、ＡＢＳ等が挙げられる。これらの樹脂は単独又は２種以上で使用できる。
【００７０】
合成樹脂製バッカー層のマルテンス硬さは、２０〜３５０Ｎ／ｍｍ２が好ましく、５０〜３００Ｎ／ｍｍ２がより好ましく、５０〜２５０Ｎ／ｍｍ２が更に好ましく、７５〜２５０Ｎ／ｍｍ２が特に好ましい。合成樹脂製バッカー層のマルテンス硬さの下限が上記範囲であることにより、本発明の化粧材の耐衝撃性がより一層向上する。また、合成樹脂製バッカー層のマルテンス硬さの上限が上記範囲であることにより、本発明の化粧材の合板の凝集割れがより一層抑制される。
【００７１】
本明細書において、マルテンス硬さは、表面皮膜物性試験機（ＰＩＣＯＤＥＮＴＯＲ  ＨＭ−５００、株式会社フィッシャー・インストルメンツ製）を用いて測定される値であり、具体的な測定方法は次の通りである。
【００７２】
この測定方法では、図５（ａ）に示されるダイヤモンド圧子（ビッカーズ圧子）を用いて、図５（ｂ）に示すように測定試料にダイヤモンド圧子を押し込み、表面にできたピラミッド形のくぼみｈの対角線の長さからその表面積Ａ（ｍｍ２）を計算し、試験荷重Ｆ（Ｎ）を割ることにより硬さを求める。
【００７３】
押し込み条件は、室温（実験室環境温度）において、図５（ｃ）に示されるイメージ図のように、先ず０〜５ｍＮまでの負荷を１０秒間で加え、次に５ｍＮの負荷で５秒間保持し、最後に５〜０ｍＮまでの除荷を１０秒間で行う。そして、表面積Ａ、試験荷重Ｆに基づきＦ／Ａにより求められる硬度が上記マルテンス硬さである。
【００７４】
なお、本明細書では、合成樹脂製バッカー層以外の層の硬度の影響を回避するために合成樹脂製バッカー層の断面のマルテンス硬さを測定した。これに際し、合成樹脂製化粧シートを樹脂（冷間硬化タイプのエポキシ２液硬化樹脂）で埋包し、室温で２４時間以上放置して硬化させた後、硬化した埋包サンプルを機械研磨して合成樹脂製バッカー層の断面を露出させ、当該断面にダイヤモンド圧子を押し込むことにより断面のマルテンス硬さを測定した。
【００７５】
合成樹脂製バッカー層のマルテンス硬さは、１）複数の樹脂成分を混合する、２）樹脂にエラストマーを添加する、等によって適宜設定することができる。
【００７６】
合成樹脂製バッカー層の厚みは、０．１〜０．６ｍｍが好ましく、０．１５〜０．４５ｍｍがより好ましく、０．２０〜０．４０ｍｍが更に好ましい。合成樹脂製バッカー層の厚みの下限が上記範囲であることにより、本発明の化粧材の耐衝撃性がより一層向上する。また、合成樹脂製バッカー層の厚みの上限が上記範囲であることにより、本発明の化粧材の反りがより一層抑制される。
【００７７】
各層の積層は、例えば、基材シートの一方の面に絵柄層（ベタインキ層、柄インキ層）を印刷により形成後、絵柄層上に２液硬化型ウレタン樹脂等の公知のドライラミネーション用接着剤を介して透明性樹脂層をドライラミネーション法、Ｔダイ押出し法等で積層し、さらに表面保護層を形成して意匠層中間体を作製し、Ｔダイ押出し法等で作製した合成樹脂層バッカー層と、意匠層中間体とを熱ラミネートにより積層する方法により行うことができる。
【００７８】
図４に示すように、透明性樹脂層側や表面保護層側からエンボス加工を施すことにより凹凸模様を形成してもよい。凹凸模様は、加熱プレス、ヘアライン加工等により形成できる。凹凸模様としては、導管溝、石板表面凹凸、布表面テクスチュア、梨地、砂目、ヘアライン、万線条溝等が挙げられる。
【００７９】
本発明の化粧材は、上述の構成であるので、耐衝撃性に優れており、反り、及び合板表面の外観欠点の意匠層表面からの視認が抑制されており、意匠性に優れている。
【００８０】
２．化粧材の製造方法
化粧材の製造方法としては特に限定されず、従来公知の方法により製造することができる。上記製造方法としては、例えば、合板の第１層上に、意匠層を積層する工程を含む製造方法が挙げられる。
【００８１】
上記合板の第１層上に、意匠層を積層する方法としては特に限定されず、接着剤層を介してこれらの層を積層する方法が挙げられる。接着剤層を形成する接着剤としては、例えば、ポリ酢酸ビニル、ポリ塩化ビニル、塩化ビニル・酢酸ビニル共重合体、エチレン・アクリル酸共重合体、アイオノマー、ブタジエン・アクリルニトリルゴム、ネオプレンゴム、天然ゴム等を有効成分とする接着剤が挙げられる。接着剤層の厚さは限定的ではないが、０．１〜５０μｍ程度が好ましい。
【００８２】
以上説明した工程により、合板の第１層上に意匠層が積層され、化粧材が製造される。
【００８３】
（合板の製造方法）
なお、化粧材に用いられる合板は、例えば、以下の製造方法により製造することができる。
少なくとも上から順に第１層及び第２層を有する合板の製造方法であって、
（Ｉ）前記第１層と前記第２層とを積層する工程１、及び
（ＩＩ）前記工程１の後に、前記第１層の表面を研磨して、前記第１層の厚みを１．０ｍｍ未満に調整する工程２を有し、
（１）前記第１層及び前記第２層は木質材であり、
（２）前記第１層の厚みは１．０ｍｍ未満であり、
（３）前記第２層の比重は、前記第１層の比重より大きい合板の製造方法。
当該合板の製造方法を、製造方法１と称する。以下、当該製造方法１について説明する。
【００８４】
（工程１）
工程１は、第１層と第２層とを積層する工程である。上記第１層及び上記第２層、並びにそれらの厚み、比重については、上述の合板において説明した内容と同一である。
【００８５】
第１層と第２層とを積層する方法としては特に限定されず、第１層と第２層との間に接着剤を塗布して積層し、多段式ホットプレス機等のプレス機を用いて圧力０．６９〜１．１８ＭＰａ程度、温度１００〜１３０℃程度の条件で３〜７分程度の熱圧プレスを行い積層すればよい。
【００８６】
合板が、図１及び２のように、第１層及び第２層、そしてそれ以外の木質層を有する場合、各層の層間に接着剤を塗布して積層し、上記熱圧プレスにより積層すればよい。なお各層間に用いた接着剤は図１や図２に図示せず省略する。また、接着剤により形成される接着剤層は、上記に説明した合板を形成する第１層〜第７層等の層には含まれない。
【００８７】
接着剤としては特に限定されず、公知の木工用接着剤が広く使用できる。接着剤としては、例えば、ポリ酢酸ビニル、ポリ塩化ビニル、塩化ビニル−酢酸ビニル共重合体、エチレン−アクリル酸共重合体、アイオノマー、ブタジエン−アクリルニトリルゴム、ネオプレンゴム、天然ゴム等を有効成分とする接着剤が挙げられる。また、熱硬化型接着剤として、メラミン系、フェノール系、ユリア系（酢酸ビニル−尿素系など）等の接着剤も挙げられる。
【００８８】
以上説明した工程１により、第１層と第２層とが積層される。
【００８９】
（工程２）
工程２は、工程１の後に、第１層の表面を研磨して、第１層の厚みを１．０ｍｍ未満に調整する工程である。工程１により、第１層と第２層とを積層した後に、工程２により第１層の表面を研磨することにより、第１層の厚みを均一化することができる。
【００９０】
第１層の表面を研磨する研磨方法としては特に限定されず、サンディングベルト、プレーナー、バフ、ブラシ等を用いて研磨することができる。中でも、研磨後の第１層の表面を平滑にすることができる点で、サンディングベルトを用いた研磨方法が好ましい。
【００９１】
工程２では、研磨後の第１層の厚みが１．０ｍｍ未満であればよく、研磨前の第１層の厚みは、１．０ｍｍ以上であってもよい。研磨前の第１層の厚みは特に限定されず、０．８〜１．３ｍｍ程度である。
【００９２】
工程２においては、第１層の表面を研磨すると共に、作製した合板の第１層が積層されている面とは反対側の面の木質層も研磨して、厚みを調整してもよい。例えば、図１のように、合板１が、第１層１１の反対側の面に第５層１５を有する場合は、第１層１１の表面を研磨すると共に、第５層１５の表面も研磨してもよい。また、図２のように、合板２が、第１層２１の反対側の面に第７層２７を有する場合は、第１層２１の表面を研磨すると共に、第７層２７の表面も研磨してもよい。
【００９３】
以上説明した工程２により、第１層の厚みが１．０ｍｍ未満に調整される。
【００９４】
また、化粧材に用いられる合板は、以下の製造方法によっても製造することができる。  少なくとも上から順に第１層及び第２層を有する合板の製造方法であって、
（Ｉ）前記第１層として気乾比重０．４以上０．４７以下のポプラ単板、及び、前記第２層として気乾比重０．５以上０．９以下のユーカリ単板を用意する工程１、
（ＩＩ）前記第１層と前記第２層とを積層する工程２、並びに、
（ＩＩＩ）前記工程２の後に、前記第１層の表面を研磨して、前記第１層の厚みを１．０ｍｍ未満に調整する工程３を有する合板の製造方法。
【００９５】
製造方法２における工程１は第１層として気乾比重０．４以上０．４７以下のポプラ単板、及び、第２層として気乾比重０．５以上０．９以下のユーカリ単板を用意する工程である。製造方法２では、気乾比重が上記範囲である第１層及び第２層を用意し、以下に説明する工程２に供する。
【００９６】
製造方法２における工程２及び３は、上記工程１により用意した、気乾比重が上記範囲である第１層及び第２層を用いること以外は、上述の製造方法１における工程１及び２と同一である。製造方法２では、第１層に気乾比重０．４以上０．４７以下のポプラ単板を用い、第２層に気乾比重０．５以上０．９以下のユーカリ単板を用いることで、耐衝撃性に優れた合板を製造することができる。
【００９７】
なお、本明細書において、気乾比重とは、気乾状態における木材の重量をその容積で除して算出される比重を意味しており、気乾状態とは、含水率が１５％であるときの木材の状態である。
【００９８】
以上説明した製造方法２により、本発明の化粧材に用いられる合板を製造することができる。
【実施例】
【００９９】
以下に実施例及び比較例を示して本発明をより詳しく説明する。但し、本発明は実施例に限定されない。
【０１００】
なお、以下の実施例、比較例及び参考例において、作製した合板から各層の比重を測定したところ、以下の通りであった。
ポプラ単板：０．４３
ユーカリ単板：０．５５
【０１０１】
実施例１
（合板の作製）
第１層として、ポプラをスライスすることにより、厚み１．３ｍｍ、比重０．４３のポプラ単板を用意した。また、第２層として、ユーカリをスライスすることにより、厚み２．７ｍｍ、比重０．５５のユーカリ単板を用意した。用意したポプラ単板及びユーカリ単板を、隣接する木質層の木目方向が直交するようにして、ユリア系接着剤を介して第１層から７層まで上から順にポプラ単板／ユーカリ単板／ポプラ単板／ユーカリ単板／ポプラ単板／ユーカリ単板／ポプラ単板の層構成となるように積層し、木質層の積層体を調製した。
【０１０２】
上記木質層の積層体を、多段式ホットプレス機を用いて圧力０．７８ＭＰａ、温度１１０℃の条件で５分間熱圧プレスして各層を貼り合わせた。熱圧プレスにより、ポプラ単板の厚みは１．２ｍｍ、ユーカリ単板の厚みは２．５ｍｍとなり、積層体の総厚みは１２.３ｍｍであった。
【０１０３】
第１層の厚みが０．９ｍｍ、合板の総厚みが１１.５ｍｍとなるように、第１層及び第７層をサンディング研磨した。すなわち、第１層から第６層までのそれぞれの厚みは０．９ｍｍ／２．５ｍｍ／１．２ｍｍ／２．５ｍｍ／１．２ｍｍ／２．５ｍｍであり、第７層をサンディング研磨することにより厚みを調整して、合板の総厚みが１１.５ｍｍである合板を作製した。
【０１０４】
（合成樹脂製化粧シートの作製）
両面コロナ放電処理した６０μｍ厚さの着色ポリプロピレンフィルムの一方の面にウレタンセルロース系樹脂（ウレタン及び硝化綿の混合物１００重量部に対してヘキサメチレンジイソシアネート５重量部を添加したもの）をグラビア塗工法により、裏面プライマー層を形成した。裏面プライマー層は１μｍであった。
【０１０５】
次いで、アクリルウレタン系樹脂（アクリルポリオール１００重量部にヘキサメチレンジイソシアネート５重量部を添加したもの）をバインダーとする印刷インキを用いてグラビア印刷によりベタインキ層及び柄インキ層を順次形成し、木目及び抽象模様のインキ層を形成した。インキ層は３μｍであった。
【０１０６】
次に、ウレタン系接着剤を絵柄層上に塗工した後、その上からプロピレン系樹脂を厚さ８０μｍとなるようにＴダイ押し出し機で加熱溶融押し出しして透明性樹脂層を形成した。
【０１０７】
上記透明性樹脂層にコロナ放電処理を施し、その処理面にアクリルウレタン系樹脂（アクリルポリオール１００重量部にヘキサメチレンジイソシアネート５重量部を添加したもの）をグラビア塗工法により塗工して表面保護層用プライマー層を形成した。表面保護層用プライマー層は１μｍであった。
【０１０８】
表面保護層用プライマー層上にウレタンアクリレート系電子線硬化型樹脂をロールコート法で塗工し、乾燥した後、未硬化の電子放射線硬化型樹脂層に酸素濃度２００ｐｐｍ以下の環境下で電子線（加速電圧１７５ＫｅＶ、照射量５Ｍｒａｄ）を照射して硬化させて電子放射線硬化型樹脂からなる表面保護層を形成した。表面保護層は１５μｍであった。
【０１０９】
続いて、表面保護層側から版深５０μｍの木目導管状エンボス版又は木肌・抽象調エンボス版でエンボス加工を施して木目導管状又は木肌・抽象調の凹凸模様を形成し、厚みが０．１６ｍｍの意匠層中間体を得た。
【０１１０】
Ａ−ＰＥＴをＴダイ押し出し機にて共押し出し法により合成樹脂シート（合成樹脂製バッカー層）を製膜した。合成樹脂製バッカー層の厚みは０．２５ｍｍであり、マルテンス硬さは１５０Ｎ／ｍｍ２であった。
【０１１１】
意匠層中間体の裏面プライマー層にさらにウレタン系接着剤層を介在させて合成樹脂製バッカー層をドライラミネート法により積層し、意匠層である合成樹脂製化粧シートを作製した。合成樹脂製化粧シートは０．４１ｍｍであった。当該合成樹脂製化粧シートを、化粧シート（１）とする。
【０１１２】
（化粧材の作製）
合成樹脂製化粧シートの合成樹脂製バッカー層側の面と、合板の第１層側の面とを、水溶性エマルション系接着剤を介して貼り合わせ、所定の寸法（１４５ｍｍ×９００ｍｍ）に裁断して、化粧材を作製した。水溶性エマルション系接着剤は、以下のものを用いた。
【０１１３】
水溶性エマルション系接着剤
主剤：「ＢＡ−１０Ｌ」ジャパンコーティングレジン株式会社製、変性エチレン・酢酸ビニル系
硬化剤：「ＢＡ−１１Ｂ」ジャパンコーティングレジン株式会社製、イソシアネート系配合比：主剤：硬化剤＝１００：２．５（質量比）
【０１１４】
実施例２
合板の第１層及び第２層の樹種及び厚みを表１のようにした。すなわち、第１層から第７層までのそれぞれの層を、ポプラ単板０．８ｍｍ／ユーカリ単板２．５ｍｍ／ポプラ単板１．２ｍｍ／ユーカリ単板２．５ｍｍ／ポプラ単板１．２ｍｍ／ユーカリ単板２．５ｍｍとし、第７層としてのポプラ単板をサンディング研磨することにより厚みを調整して、合板の総厚みを１１.５ｍｍとした。それ以外は実施例１と同様にして、化粧材を作製した。
【０１１５】
実施例３
合板の第１層及び第２層の樹種及び厚みを表１のようにした。すなわち、第１層から第７層までのそれぞれの層を、ポプラ単板０．６ｍｍ／ユーカリ単板２．５ｍｍ／ポプラ単板１．２ｍｍ／ユーカリ単板２．５ｍｍ／ポプラ単板１．２ｍｍ／ユーカリ単板２．５ｍｍとし、第７層としてのポプラ単板をサンディング研磨することにより厚みを調整して、合板の総厚みを１１.５ｍｍとした。それ以外は実施例１と同様にして、化粧材を作製した。
【０１１６】
実施例４
（合板の作製）
合板の第１層として、ポプラをスライスすることにより、厚み１．４ｍｍ、比重０．４３のポプラ単板を用意した。また、第２層として、ユーカリをスライスすることにより、厚み２.７ｍｍ、比重０．５５のユーカリ単板を用意した。用意したポプラ単板及びユーカリ単板を、隣接する木質層の木目方向が直交するようにして、ユリア系接着剤を介して第１層から第７層まで上から順にポプラ単板／ユーカリ単板／ポプラ単板／ユーカリ単板／ポプラ単板／ユーカリ単板／ポプラ単板の層構成となるように積層し、木質層の積層体を調製した。
【０１１７】
上記木質層の積層体を、多段式ホットプレス機を用いて圧力０．７８ＭＰａ、温度１１０℃の条件で５分間熱圧プレスして各層を貼り合わせた。熱圧プレスにより、ポプラ単板の厚みは１．３ｍｍ、ユーカリ単板の厚みは２．５ｍｍとなり、積層体の総厚みは１２．７ｍｍであった。
【０１１８】
合板の第１層及び第２層の樹種及び厚みを表１のようにした。すなわち、第１層から第７層までのそれぞれの層を、ポプラ単板０．３ｍｍ／ユーカリ単板２．５ｍｍ／ポプラ単板１．３ｍｍ／ユーカリ単板２．５ｍｍ／ポプラ単板１．３ｍｍ／ユーカリ単板２．５ｍｍとし、第７層としてのポプラ単板をサンディング研磨することにより厚みを調整して、合板の総厚みを１１.５ｍｍとした。それ以外は実施例１と同様にして、化粧材を作製した。
【０１１９】
実施例５
合成樹脂製化粧シートの合成樹脂シート（合成樹脂製バッカー層）を形成する樹脂をポリプロピレン樹脂（ＰＰ）に変更した。合成樹脂製バッカー層の厚みは０．２５ｍｍであり、マルテンス硬さは１６０Ｎ／ｍｍ２であった。それ例外は実施例１と同様にして、意匠層である合成樹脂製化粧シートを作成した。当該合成樹脂製化粧シートを、化粧シート（２）とする。
【０１２０】
化粧シート（１）に代えて、化粧シート（２）を用いた以外は実施例１と同様にして、化粧材を作製した。
【０１２１】
実施例６
合板の第１層として、ポプラをスライスすることにより、厚み３．５ｍｍ、比重０．４３のポプラ単板を用意した。また、第２層として、ユーカリをスライスすることにより、厚み３．５ｍｍ、比重０．５５のユーカリ単板を用意した。用意したポプラ単板及びユーカリ単板を、隣接する木質層の木目方向が直交するようにして、ユリア系接着剤を介して第１層から第５層まで上から順にポプラ単板／ユーカリ単板／ポプラ単板／ユーカリ単板／ポプラ単板の層構成となるように積層し、木質層の積層体を調製した。
【０１２２】
上記木質層の積層体を、多段式ホットプレス機を用いて圧力０．７８ＭＰａ、温度１１０℃の条件で５分間熱圧プレスして各層を貼り合わせた。熱圧プレスにより、ポプラ単板の厚みは３．２ｍｍ、ユーカリ単板の厚みは３．２ｍｍとなり、積層体の総厚みは１６．０ｍｍであった。
【０１２３】
合板の層数を５層とし、第１層及び第２層の樹種及び厚みを表１のようにした。すなわち、第１層から第５層までのそれぞれの層を、ポプラ単板０．９ｍｍ／ユーカリ単板３．２ｍｍ／ポプラ単板３．２ｍｍ／ユーカリ単板３．２ｍｍとし、第５層としてのポプラ単板をサンディング研磨することにより厚みを調整して、合板の総厚みを１１.５ｍｍとした。それ以外は実施例１と同様にして、化粧材を作製した。
【０１２４】
比較例１
（合板の作製）
実施例１と同様にして、合板を作製した。
【０１２５】
（化粧材の作製）
意匠層を形成する突板として、厚み０．２０ｍｍのナラ材の突板を用意した。突板と、合板の第１層側の面とを、水溶性エマルション系接着剤を介して貼り合わせた。
【０１２６】
次いで、突板の表面にウレタンアクリレート系紫外線硬化型塗料（「オーレックスＮｏ．８１１」、中国塗料株式会社製）をナチュラルロールコート法、リバースロールコート法、ナチュラルロールコート法の順で３度塗布して１０ｇ／ｍ２の塗膜からなる下塗層を形成した。直ちに空気中において有電極紫外線ランプで紫外線を照射して、下塗層を硬化させた。
【０１２７】
次いで、硬化した下塗層上にナチュラルロールコート法で１２ｇ／ｍ２の塗膜からなる中間層を形成した。直ちに空気中において有電極紫外線ランプで紫外線を照射して中間層を硬化させた。硬化した中間層表面を３６０番研磨紙で研磨すると共に、研磨の際に発生した粉を除去した。
【０１２８】
次いで、硬化した中間層表面に、ナチュラルロールコート法で１０ｇ／ｍ２の塗膜からなる上塗層を形成した。酸素濃度が０．５％の窒素ガス雰囲気下において、無電極紫外線ランプで上塗層に紫外線を照射して硬化させて、表面保護層を形成した。所定の寸法（１４５ｍｍ×９００ｍｍ）に裁断して、化粧材を作製した。表面保護層の厚みは３０μｍであった。
【０１２９】
比較例２
第１層及び第２層の樹種及び厚みを表１のようにした。すなわち、第１層から第７の木質層までのそれぞれの層を、ポプラ単板１．２ｍｍ／ポプラ単板２．５ｍｍ／ポプラ単板１．２ｍｍ／ユーカリ単板２．５ｍｍ／ポプラ単板１．２ｍｍ／ユーカリ単板２．５ｍｍとし、第７層としてのポプラ単板をサンディング研磨することにより厚みを調整して、合板の総厚みを１１.５ｍｍとした。それ以外は実施例１と同様にして、化粧材を作製した。
【０１３０】
（評価）
上述のようにして作製された実施例及び比較例の化粧材について、以下の方法により評価を行った。
【０１３１】
（１）耐衝撃試験（デュポン衝撃試験）
ＪＩＳＫ５６００−５−３（１９９９）  塗料一般試験方法  塗膜の機械的性質−第３節：耐おもり落下性  デュポン式に記載のデュポン衝撃試験に従って、実施例及び比較例で得られた化粧材の表面上に、半径６.３５ｍｍの半球形状の先端を有した撃ち型を静置させ、当該撃ち型上に５００ｇのおもりを高さ３００ｍｍから落下させた。凹み量を、図６で示すようにして測定器（株式会社尾崎製作所  Ｔ２−１２７）で測定した。
【０１３２】
（２）寒熱繰り返し試験
幅１４５ｍｍ、長さ３００ｍｍの化粧材を準備し、下地上に静置し、「８０℃で２時間放置した後、−２０℃で２時間放置すること」を１サイクルとし、当該サイクルを１０サイクル繰り返した。次いで、以下の手順で反り量評価と外観評価を行った。
なお、化粧材として上記の大きさのものが準備できない場合は極力、平面視した際に相似形状の化粧材を用い、当該化粧材の大きさにて下記評価基準を補正計算して評価を行うものとする。
【０１３３】
（ｉ）反り量評価
図７に示すように、化粧材の長さの中点付近（１５０ｍｍ）の反りの最大量を測定し、下記評価基準に従って評価した。なお、図７において、図７（ａ）は、下地３と、合板４上に意匠層５を有する化粧材との試験前の状態を示し、図７（ｂ）、（ｃ）及び（ｄ）は、寒熱繰り返し試験後の下地３及び化粧材を示しており、図７（ｂ）、（ｃ）及び（ｄ）において、ｄが反り量を示している。図７（ｂ）の状態であれば、反り量ｄは負の数値となり、図７（ｃ）の状態であれば、反り量ｄは正の数値となる。図７（ｃ）の状態に反った場合、図７（ｄ）のように、化粧材を下地３上に上下を反転させて置き直し、反り量ｄを測定すればよい。また、本試験においてＢ以上の評価であれば、実使用において問題ないと評価される。
Ａ：±０．６ｍｍ未満
Ｂ：−０．６ｍｍ以上−１ｍｍ未満、又は、０．６ｍｍ以上１ｍｍ未満
Ｃ：−１ｍｍ以下、又は、１ｍｍ以上
【０１３４】
（ｉｉ）外観評価
化粧板表面の、合板に起因する外観不良（節の映出、第１層の凝集割れ）の発生を目視で観察し、下記評価基準に従って評価した。なお、第１層の凝集割れは、図８に示すように、合板１の第１層１１上に合成樹脂製化粧シート６を有する化粧材において、第１層１１の端部に発生する割れ１１１である。また、本試験においてＢ以上の評価であれば、実使用において問題ないと評価できる。
Ａ：外観不良が確認できない
Ｂ：外観不良が確認できるが軽微である
Ｃ：外観不良が明確に確認できる
【０１３５】
（３）耐候性試験
実施例１及び比較例１の化粧材について、サンシャインウェザーメーター：ＷＥＬ−３００（スガ試験機株式会社製）を用いて、下記条件で、化粧材の意匠層の側からサンシャインカーボンアーク光を１０００時間照射した際の外観状態を目視で評価した。なおステップ１→ステップ２の１サイクルを２時間とし、１サイクル後は２サイクル目のステップ１というように繰り返し試験を行った。
＜ステップ１＞
・ブラックパネル温度：６３℃、湿度：５０％
・運転時間：１時間４２分
＜ステップ２＞
・槽内温度：４０℃、湿度：９０％
・運転時間：１８分
【０１３６】
結果を表１に示す。
【０１３７】
【表１】
2018204421.tif 000002
【０１３８】
参考例１
実施例１で用いた合板と同一の合板を作製し、参考例１の合板とした。
【０１３９】
参考例２
実施例２で用いた合板と同一の合板を作製し、参考例２の合板とした。
【０１４０】
参考例３
実施例３で用いた合板と同一の合板を作製し、参考例３の合板とした。
【０１４１】
参考例４
実施例４で用いた合板と同一の合板を作製し、参考例４の合板とした。
【０１４２】
参考例５
比較例２で用いた合板と同一の合板を作製し、参考例５の合板とした。
【０１４３】
参考例６
実施例６で用いた合板と同一の合板を作製し、参考例６の合板とした。
【０１４４】
（評価）
上述のようにして作製された参考例の合板について、上述の耐衝撃試験（デュポン衝撃試験）を行った。
【０１４５】
結果を表２に示す。
【０１４６】
【表２】
2018204421.tif 000003
【符号の説明】
【０１４７】
１,２,４．合板
１１,２１．第１層
１２,２２．第２層
１３,２３．第３層
１４,２４．第４層
１５,２５．第５層
１１１．割れ
２１１．厚みを薄くした第１層
２２１．厚みを薄くした第２層
２６．第６層
２７．第７層
３．下地
５．意匠層
６,６（ａ）,６（ｂ）．合成樹脂製化粧シート
６１１．合成樹脂製バッカー層
６１２．基材シート
６１３．絵柄層
６１４．透明性樹脂層
６１５．表面保護層
ｄ．反り量
ｈ.ピラミッド形のくぼみ
ｍ．測定器
【図１】
2018204421.tif 000004
【図２】
2018204421.tif 000005
【図３】
2018204421.tif 000006
【図４】
2018204421.tif 000007
【図５】
2018204421.tif 000008
【図６】
2018204421.tif 000009
【図７】
2018204421.tif 000010
【図８】
2018204421.tif 000011
【図９】
2018204421.tif 000012
【図１０】
2018204421.tif 000013
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
少なくとも上から順に第１層及び第２層を有する合板の、前記第１層の上に意匠層を有する化粧材であって、
（１）前記第１層及び前記第２層は木質材であり、
（２）前記第１層の厚みは１．０ｍｍ未満であり、
（３）前記第２層の比重は、前記第１層の比重より大きく、
（４）前記意匠層は、総厚みが０．２ｍｍ以上０．７ｍｍ以下の合成樹脂製化粧シートである、
ことを特徴とする化粧材。
【請求項２】
前記合成樹脂製化粧シートの厚みは０．３ｍｍ以上０．６ｍｍ以下である、請求項１に記載の化粧材。
【請求項３】
前記合成樹脂製化粧シートは、前記合板側に合成樹脂製バッカー層を有する、請求項１に記載の化粧材。
【請求項４】
前記合成樹脂製バッカー層は、マルテンス硬さが５０〜３００Ｎ／ｍｍ２である、請求項３に記載の化粧材。
【請求項５】
前記合成樹脂製化粧シートは、最表層が電離放射線硬化型樹脂層である、請求項１に記載の化粧材。
【請求項６】
前記合成樹脂製化粧シートは、前記電離放射線硬化型樹脂層が電子線硬化型樹脂層である、請求項５に記載の化粧材。
【請求項７】
前記第１層はポプラ単板であり、前記第２層はユーカリ単板である、請求項１に記載の化粧材。
【請求項８】
前記第１層は中国産ポプラ単板である、請求項１に記載の化粧材。
【請求項９】
前記第１層は、広葉樹単板である、請求項１に記載の化粧材。
【請求項１０】
前記第１層の比重は０．５０未満であり、前記第２層の比重は０．５０以上である、請求項１に記載の化粧材。
【請求項１１】
前記第１層の厚みは０．６ｍｍ以上０．８ｍｍ以下である、請求項１に記載の化粧材。
【請求項１２】
前記合板の層数は、５層又は７層である、請求項１に記載の化粧材。
【請求項１３】
床用化粧材である、請求項１に記載の化粧材。